(57)【要約】【課題】  音質及び余韻を改善し、野外演奏に耐える音量と音色を併有した和楽器用絃を提供する。【解決手段】  琴や三味線などの和楽器に使用する絃について、フッ素化合物より成るモノフィラメントを使用し、このモノフィラメントを複数本撚り合わせた撚り糸構造を有するものとし、この撚り糸構造を拠り止め手段によって固定したものである。拠り止め手段は、モノフィラメントを複数本拠り合わせた撚り糸構造物に対する、モノフィラメントの軟化点以上の温度による熱加工を適用する。【選択図】          図１
0003116940.tif 000002
【実用新案登録請求の範囲】
【請求項１】
和楽器に使用する絃であって、フッ素化合物より成るモノフィラメントを使用し、上記のモノフィラメントを複数本撚り合わせた撚り糸構造を有し、上記の撚り糸構造を撚り止め手段により固定して成る和楽器用絃。
【請求項２】
撚り止め手段は、モノフィラメントを複数本撚り合わせた撚り糸構造物に対する、モノフィラメントの軟化点以上の温度による熱加工である請求項１記載の和楽器用絃。
【考案の詳細な説明】
【技術分野】
【０００１】
本考案は、和楽器に使用する絃に関するものである。
【背景技術】
【０００２】
絃を使用する楽器において、絃の性能が重要であることはいうまでもなく、和楽器についても事情は他の楽器と同様である。例えば１３絃の箏、いわゆる琴について、絃の重要な要素は、音質、余韻、音量、耐久性であり、従来の絹製絃は前２者を満たすものの、音量と耐久性に問題があるとされていた。これに対してナイロンやポリエステルを素材とする絃の場合、音質、余韻の点で不十分であるとの評価であった。
【０００３】
一方、一般的な弦楽器であるギターの弦について見ると、実開平６−４７９９６号は、ピアノ線芯に巻いた銅線巻層の外面に、銅線にポリウレタン塗装した塗色金属線を巻き設けるギター弦を開示している。同考案は金属弦の振動伝播を干渉、妨害することなく、安定した音質の良い音色を出すことができ、また塗色によってファッション性及び耐久性向上に寄与することができるように、銅線にポリウレタン塗装した塗色金属線を巻き設けたものである。
【０００４】
また米国特許第６８３５４５４号の発明は、フッ素系高分子を用いて弦の表面にコーティングを施したもので、弦表面における摩擦係数を減少させ、かつまた弦構造内部における摩擦をも減少させるというものである。しかし、これらは基本的に巻線構造を持つもので、和楽器用の撚り線構造を有する、例えば箏の絃に求められている性能向上には応用し難い。
【０００５】
【特許文献１】実開平６−４７９９６号
【特許文献２】米国特許第６８３５４５４号
【考案の開示】
【考案が解決しようとする課題】
【０００６】
本考案は上記の事情に着目してなされたもので、その課題は、音質、余韻を改善し、野外演奏に耐える音量と音色を併有した和楽器用絃を提供することである。
【課題を解決するための手段】
【０００７】
前記の課題を解決するため本考案は、和楽器に使用する絃として、フッ素化合物より成るモノフィラメントを使用し、上記のモノフィラメントを複数本撚り合わせた撚り糸構造を有し、上記の撚り糸を撚り止め手段により固定するという手段を講じたものである。
【０００８】
本考案に係る和楽器用絃は、フッ素化合物より成るモノフィラメントを素材とするものであり、フッ素化合物としては、フルオロカーボン（ポリフッ化ビニリデン）などが望ましい。この種のフッ素化合物は、比重がポリエチレンの０．９７、ナイロンの１．１４〜１．１６などと比較して、格段に大きく、例えば或る会社製品の場合、小さくても１．７８という高比重を示すとともに、高比重素材の中でも優れた音質を有している。
【０００９】
このフッ素化合物から原糸を引いてモノフィラメントを形成し、このモノフィラメントを撚り糸機により撚り合わせ、撚り糸構造を持った撚り糸を形成し、さらにこの撚り糸を撚り止め手段により、撚りを固定する。撚り止め手段としては接着その他各種の方法があるが、本考案では熱加工を最良とする。熱加工は、モノフィラメントを撚り合わせた状態において、モノフィラメントの軟化点以上の温度に加熱して軟化させ、その後冷却するもので、熱加工により、モノフィラメントが直線から撚り糸構造の曲線に曲げられた状態に賦形され、かつモノフィラメント同士がからみ合った状態で固定される。
【００１０】
熱加工された本考案の和楽器用絃は数条のものが一体となって、１本の絃を形成している。なお、一体化している数条のモノフィラメントは相互に接着した状態になっていても良いし、また、なっていなくても良い。
【考案の効果】
【００１１】
本考案は以上の如く構成されかつ作用するものであるから、高比重の素材の撚り合わせ構造により音量の増大と、余韻の向上が見られ、かつフッ素化合物製モノフィラメントから成ることにより優れた音質を発揮し得るもので、特に大きな音量と和楽器の音質を保持できることにより、野外コンサートや大ホール等での演奏に有効である。
【考案を実施するための最良の形態】
【００１２】
以下図面を参照して本考案をより具体的に説明する。図１は本考案に係る和楽器用絃１０の１例を示すもので、この和楽器用絃１０はモノフィラメント１１を複数本撚り合わせた撚り糸構造１２を有している。
【００１３】
例示のモノフィラメント１１は、クレハ化学製のフルオロカーボン（ポロフッ化ビニリデン：ＰＶＤＦ）を素材として、原糸を引き、形成したもので、太さとしては、直径が０．２〜１．２ｍｍの範囲のものである。図１の例では、同一の太さのモノフィラメント１１を４本撚り合わせ、さらにその状態にて１００〜２００℃で熱加工して本考案の和楽器用絃１０が形成されている。温度は、絃を通す速度によって変わり、また、絃の硬軟によっても変わって来る。
【００１４】
本考案の和楽器用絃１０において、太さ１７．５番のものを琴用として製造し、また太さ１３−３番のものを三味線用として製造し、これらを従来の絃と比較するため音量変化を測定記録する実験をおこなった。図２、図３に実験結果を示す。
【００１５】
図２は、Ａが本考案の和楽器用絃１０の音量変化、Ｂが従来のテトロン製の琴の絃の音量変化を示す。図２のＡ、Ｂを比較すると、Ａの方が発音の立ち上がりが素早くしかも長秒時にわたって持続する。このため強度（縦軸の振幅）は差があまりないにも拘らず、音量としては本考案の和楽器用絃１０の方が著しく大であることがわかる。
【００１６】
図３は、図２と同様Ａが本考案の和楽器用絃１０、Ｂが従来のナイロン製の三味線の絃の音量変化を示す。この実験例を比較した場合でも、Ａの方が発音の立ち上がりが早く長秒時持続していることが分かる。音量も従ってＡの方が著しく大である。なお、横軸は秒（ｓｅｃ）を単位とする時間、縦軸はデシベル（ｄＢ）を単位とする音圧又は音の強さのレベルを示しており、全図共通である。
【図面の簡単な説明】
【００１７】
【図１】本考案に係る和楽器用絃の１例を示す斜視図。
【図２】Ａは本考案の和楽器である琴用絃の音量を示すグラフ、Ｂは従来の絃の音量を示すグラフ。
【図３】Ａは本考案の和楽器である三味線用絃の音量を示すグラフ、Ｂは従来の絃の音量を示すグラフ。
【符号の説明】
【００１８】
１０  和楽器用絃
１１  モノフィラメント
１２  撚り糸構造
【図１】
0003116940.tif 000003
【図２】
0003116940.tif 000004
【図３】
0003116940.tif 000005